(57)【要約】【課題】外観デザインを向上すると共に、そのような外観を長期間維持でき、効率的に外観デザインを形成する塗装方法を提供する。【解決手段】本発明は、部材本体２の表面に塗料を吹き付け塗装する塗装方法において、部材表面に、複数の塗料Ａ，Ｂの内、少なくとも１つの塗料Ｂを液滴状に噴射して、複数の塗料Ａ，Ｂを同時に吹き付け塗装する工程によって装飾層を形成することを特徴とする。【選択図】    図３
2004230260.tif 000002
【特許請求の範囲】
【請求項１】
部材表面に塗料を吹き付け塗装する塗装方法において、
部材表面に、複数の塗料の内、少なくとも１つの塗料を液滴状に噴射して、前記複数の塗料を同時に吹き付け塗装する工程によって装飾層を形成することを特徴とする塗装方法。
【請求項２】
部材表面に複数の塗料を吹き付けて装飾層を形成する時、複数の塗料を同時に少なくとも一部を混合状態に吹き付けつつ、かつ、複数の塗料を吹き付けるタイミングを僅かにずらせて塗装することを特徴とする請求項１に記載の塗装方法。
【請求項３】
部材表面に、複数の塗料が同一層内に混合状態に吹き付け塗装され、かつ、前記複数の塗料の内、少なくとも１つの塗料が他の塗料と識別される模様を有する装飾層を形成したことを特徴とするスポーツ用品。
【請求項４】
前記１つの塗料が他の塗料と識別される模様部分の中に、さらに前記他の塗料が混入した装飾層を有することを特徴とする請求項３に記載のスポーツ用品。
【請求項５】
前記複数の塗料の内の一方、又は複数の塗料が透明状であることを特徴とする請求項３又は４に記載のスポーツ用品。
【請求項６】
前記複数の塗料の内、一方を他方より軟質で、かつ、粒状としたことを特徴とする請求項３乃至５のいずれか１項に記載のスポーツ用品。
【発明の詳細な説明】
【０００１】
【発明の属する技術分野】
本発明は、釣竿、リール等に代表される釣り用品、ゴルフクラブシャフト等のゴルフ用品、その他、スキー用品、テニスやバトミントンのラケット、自転車のフレーム等、各種のスポーツ用品に対して外観できる装飾層を形成するための塗装方法、及びそのような塗装方法によって装飾層が形成されたスポーツ用品に関する。
【０００２】
【従来の技術】
従来、上記したスポーツ用品には、美的外観を向上するために、様々な塗装が施されており、例えば、公知文献１には、ぼかし模様を形成する塗装方法が開示されている。この塗装方法は、部材表面に、第１の色の粒子を有する塗料を塗布しておき、この塗料層が乾燥しないうちに、第２の色の粒子を有する第２塗料をガンスプレーで塗布するようにしたものであり、これにより、第１の色の塗料層中に第２の色の粒子が混入してぼかし模様を形成した領域を有する外観が得られる。そして、このぼかし模様によれば、塗料層が乾燥してしまわないうちに次の塗料を塗布するため、密着性の向上が図れる。
【０００３】
【特許文献１】
特開平８−１７２９８２号公報。
【０００４】
【発明が解決しようとする課題】
しかし、上記した塗装方法では、第１の塗料層を塗布した後に、第２の塗料を塗布するため、ぼかし模様部分であっても実質的に上下２層が独立した層となっており、以下のような欠点がある。
【０００５】
単一塗料によるぼかし模様であるため、単調で変化の少ない、目立たない外観になってしまう。また、ぼかし模様部分は、表面に僅かにコーティングされているだけの状態であることから、こすれたり、摩耗によりぼかし模様部分が消失しやすい。更に、第１の塗料層と第２の塗料層は、上下別々に塗布しているため、塗装方法として効率的ではない。
【０００６】
この発明は、上記した問題に基づいて成されたものであり、外観デザインを向上すると共に、そのような外観を長期間維持でき、効率的に外観デザインを形成する塗装方法、及びそのような塗装方法によって装飾層を形成したスポーツ用品を提供することを目的とする。
【０００７】
【課題を解決するための手段】
前記目的を達成するために、本発明に係る塗装方法は、部材表面に塗料を吹き付け塗装する方法において、部材表面に、複数の塗料の内、少なくとも１つの塗料を液滴状に噴射して、前記複数の塗料を同時に吹き付け塗装する工程によって装飾層を形成することを特徴とする。
【０００８】
上記した塗装方法では、部材表面に対して複数の塗料が同時に吹き付け塗装される。ここで、「吹き付け塗装」とは、一般的なスプレーガン等を用いて、ノズル（塗料の噴射し口）から塗料を圧縮空気の圧力で、霧状や以下に定義するように液滴状に噴射させて、部材表面に塗装する方法であり、複数の塗料の各塗料は異なるノズルによって噴射される。
【０００９】
上記した「液滴状」とは、噴射される塗料が霧状や微粒子状になっているものではなく、ある程度大きい滴状にされたものを意味し、このような状態の塗料を吹き付け塗装した際に、視認できる程度の大きさの模様（粒状の模様）が形成されるようにノズルから噴射されるものを意味する。また、「液滴状」にされた塗料によって形成される「粒状の模様」とは、模様が形成された際に、人が塗料の模様と判別できる大きさになっていれば良く、その判別できる大きさは、通常、最大幅が１００μｍ以上になっていれば良い（これより小さいと複数の塗料を吹き付けて形成した模様として目立たない外観となってしまう）。この場合、最大幅０．５又は１．０ｍｍ以上の模様が存在しているのが好ましく、その上限は、吹き付け可能な範囲まで大きくすることができるが、通常、模様の形成し易さの点から、１又は２ｃｍ以下となっていることが好ましい。
【００１０】
なお、噴射塗料を「液滴状」にするには、ノズルに対する空気圧力を調整したり、噴射量を調整することで行なうことができる。また、「液滴状」に噴射された塗料によって形成される粒状の模様は、液滴状にされた色彩の塗料によって多数形成されるが、全体外観として、上記した大きさの範囲よりも小さい粒状の模様を多少含んでいても差し支えない。
【００１１】
また、上記した「同時」とは、必ずしも時間的な同時を意味するのではなく、１つの塗装工程において、部材表面に連続的に塗装するものを含む概念である。すなわち、２つの塗料を２つのノズルによって塗装すると仮定すると、ノズルから噴射された塗料が完全に混合された状態で部材表面に塗布されるもの（完全同時）、各ノズルから噴射された塗料の少なくとも一部を部分的に混合させ、各塗料を噴射している２つのノズルと部材の相対移動により、僅かにタイミングがずれて（例えば、０．１〜２．０秒程度）部材表面に塗布されるものを含む（タイミングがずれて各塗料が塗布されるものを含む）。
【００１２】
また、上述した目的を達成するために、本発明に係るスポーツ用品は、部材表面に、複数の塗料が同一層内に混合状態に吹き付け塗装され、かつ、前記複数の塗料の内、少なくとも１つの塗料が他の塗料と識別される模様を有する装飾層が形成されていることを特徴とする。
【００１３】
このような装飾層を有するスポーツ用品は、上記した塗装方法によって形成することが可能であり、吹き付け塗装による装飾層のデザインが強調された、優れた外観となる。なお、このような装飾層は、スポーツ用品の全ての外表面に形成されていても、或いは一部の外表面に形成されたものであっても良い。
【００１４】
【発明の実施の形態】
以下、本発明に係る塗装方法、及びそのような塗装方法によって模様が形成されたスポーツ用品の一実施形態について、添付図面に沿って具体的に説明する。
【００１５】
図１は、釣竿等に用いられる管状体を示す図であり、図２は、その断面構造を示す図である。
管状体１を構成する本体（部材本体）２は、アラミド繊維、ポリエーテルイミド繊維（有機系）やカーボン繊維、ガラス繊維、ボロン繊維（無機系）等の強化繊維に、エポキシ樹脂、ポリエステル樹脂等の熱硬化性樹脂（合成樹脂）を含浸した繊維強化プラスチック（ＦＲＰ）によって形成されている。この場合、部材本体は、スポーツ用品の種別、用途等に応じて、各種の材料によって形成することが可能であり、例えば、強化繊維に金属を含浸した繊維強化金属（ＦＲＭ）、金属、セラミックス、合成樹脂等によって形成したものであっても良い。
【００１６】
部材本体２の表面の一部又は全面には、以下に詳述する塗装方法によって、所定の模様（縞模様やまだら模様等）を有する装飾層５が形成されている。この装飾層５は、部材本体２の表面に直接形成しても良いし、各種蒸着や塗装等によって形成される下地層３を介して形成しても良い。このような下地層を形成しておくことで素地の凹凸が見え難くなり、装飾層５の密着性の向上が図れると共に、その色彩を外観することが可能になる。又、装飾層５が透明又は半透明の場合、装飾層を透過する光が反射されることにより、より深みのある外観が得られる。そしてまた、形成された装飾層５の表面に、クリア塗装、カラークリア塗装等によって、透明状もしくは半透明状の保護層７を形成しておくことが好ましい。このような保護層を形成しておくことで、装飾層の保護が図れると共に、深みのある外観が得られるようになる。
【００１７】
前記装飾層５は、複数の色や模様を同一層内に一体的に塗布形成したものであり、その厚さは５μｍ以上（薄過ぎると、複数の色や模様を綺麗に出すことができない）で、５０μｍ以下にしておくのが好ましい（厚過ぎると、重くなったり塗装の残留応力が大きくなって物性が悪化する）。なお、厚さの上限は任意であるが、原則として７０μｍ以下にしておくことが好ましく、部材本体上には、上記した装飾層５が複数層形成されていても良い。
【００１８】
また、装飾層５は、少なくとも２つの塗料によって形成され、その塗料は、主材（エポキシ、ウレタン、アクリルウレタン、フッ素、シリコン、アクリルシリコン等の樹脂）に、色彩、模様を呈する材料（染料や顔料、場合によっては各種の色彩を有する金属性の粒子等）、及び溶剤（酢酸ブチル、酢酸メトキシブチル、プロピレングリコールモノメチルエーテルアセテート、プロピレングリコールモノメチルエーテルプロピオネート、ジイソブチルケトン、メチルイソブチルケトン、トルエン、キシレン等、或いはこれらを混合したもの）を含んで構成されている。そして、このような塗料を、以下のような塗装方法によって部材本体に対して吹き付けることで装飾層５が形成される。
【００１９】
図３は、塗装方法の一例を示す概略図である。
吹き付け塗装装置（スプレーガン）５０は、複数の塗料が吹き付けられるように、塗料毎にノズルを備えている。この実施形態のスプレーガン５０は、２種類の塗料Ａ，Ｂを吹き付けるように、２つのノズル５１ａ，５１ｂを備えており、各ノズルは、噴射される塗料が、部分的に混合した状態（混合部分をＣで示してある）で部材本体２上に吹き付けられるように配設されている（部材本体に対する各ノズルの相対的な移動方向を矢印で示しており、両ノズルは同時に移動して行く）。
【００２０】
この場合、ノズル５１ａからは、通常の吹き付け塗装と同様、微粒状の塗料Ａが噴射され、ノズル５１ｂからは、上記したような液滴状にされる塗料Ｂが噴射されるようになっている。この実施形態では、塗料Ａは、上記した主材（アクリルウレタン）及び溶剤（キシレン、トルエン、メチルイソブチルケトン等）に対して、黒い染料（６％）及びパール顔料（３％）を含有させたものであり、塗料Ｂは、同様な主材及び溶剤に対して、黒い染料（６％）、パール顔料（３％）及び白色系の色を呈する（高明度にする）アルミ粒子（３０％）を含有させて、これが液滴状（直径１ｍｍ程度）になるようにしたものである。すなわち、両塗料Ａ，Ｂは、同じ色相で、液滴状にされる方を高明度にしたものである。
【００２１】
このような塗料Ａ，Ｂを、併設されたノズル５１ａ，５１ｂによって吹き付け塗装すると、ノズル５１ｂによる塗料Ｂは、タイミングが多少ずれて塗料Ａ上に吹き付けられる。すなわち、この塗装工程により、まず塗料Ａが吹き付けられ、次に塗料Ａ，Ｂが混在した塗料が吹き付けられ、最後に塗料Ｂが吹き付けられて１つの装飾層５が形成されるのであり、このとき、塗料Ａ，Ｂは、混ざり合った状態で１つの層内に形成される。
【００２２】
このような塗装方法によって形成される装飾層の断面構造を図４に示す。上記したような塗装方法によれば、部材本体側に微粒子状に噴射される塗料Ａの割合が多くなり、装飾層の表面側に、液滴状に噴射される塗料Ｂの割合が多くなり、装飾層の表面側に効果的に塗料Ｂによる模様を形成することができる。この際、混合部分Ｃにおける両塗料の混合により、塗料Ｂ内には多くの微小粒子による塗料Ａが混合したり、或いは液滴状に噴射される塗料Ｂにより、表面が突出状、又は粗表面状（凹凸表面）に形成し易くなり、表面側に特徴を持たせたい外観模様を効率良く形成することができる。
【００２３】
図５及び図６は、上記した塗装方法によって形成される装飾層を、塗料分布が明確になるように示したものであり、図５は断面図、図６は平面図である。
上記したように塗料Ａ，Ｂは、上下に独立しないで、１つの装飾層５内に一体に混入形成されている。この場合、装飾層５の表面側に、液滴状の塗料Ｂの割合が多くなり、部材本体側に、微粒子状の塗料Ａの割合が多くなり、中間部分に両者が混在した部分（塗料Ｂ内に塗料Ａが混入する等）の割合が多くなる。すなわち、微粒子状の塗料Ａの厚さ方向全体に、液滴状の塗料Ｂが表面側に移行するに連れて多くなるように分布しており、その塗料Ｂの中には、部分的に微粒子状の塗料Ａが混入した状態（点状に混入したり、濃淡の模様を呈するように混入している）が得られる。
【００２４】
これを平面視すると、図６に示すように、塗料Ａの中に、アルミ粒子によって白色化した粒状（液滴状）の塗料Ｂの部分が見えると同時に、粒状の塗料Ｂの中にさらに微小な塗料Ａが混入した模様が得られる。この場合、塗料Ａと塗料Ｂとの境界は、ジグザグ状になったりアメーバ状になったり鱗雲状になったり濃淡状（ぼかし状態）になったりする等、不特定となっている。また、塗料Ｂの形状、大きさも大小入り乱れて混合状態となっている。なお、上記した塗料については、撥水性塗料や、油性と水性等、異なる性質の塗料（混合し難い塗料）を用いることで、境界をはっきりさせた模様を形成することも可能である。
【００２５】
上記した塗装方法によれば、装飾層５は、少なくとも１つの塗料を液滴状に噴射して複数の塗料を同時に吹き付け塗装して形成されるので、液滴状にされる塗料は塗装した状態で視認し易い大きさの粒状の模様となり、単一塗料では得られない変化に富んだデザインで模様が強調された優れた外観となる。また、複数の塗料の吹き付け工程を同時に行なうので、効率良く装飾層を形成でき、しかも、複数の塗料が装飾層の中で確実に一体化されるため、剥離の発生を防止することができる。
【００２６】
また、図３に示したように、複数の塗料を同時に混合状態に吹き付けつつ、かつ、複数の塗料を吹き付けるタイミングを僅かにずらして塗装することで、複数の塗料が混ざり合う程度を抑えることができ、一方の色彩や模様を強調でき易く優れた外観にすることができる。
【００２７】
また、上記した塗装方法によって塗装された用品によれば、複数の塗料が同一層内に混合状態に吹き付け形成され、かつ、複数の塗料の内、少なくとも１つの塗料が他の塗料と識別（区別）される模様を有する装飾層となるので、吹き付け塗装による装飾層のデザインを強調でき、優れた外観が得られる。また、複数の塗料が装飾層５の中で混ざり合って一体化しているので、表面の模様が摩耗して消えたりすることを防止でき、長期間優れた外観を維持することができる。
【００２８】
そして、図５及び図６に示したように、１つの塗料が他の塗料と識別される模様部分の中に、さらに他の塗料が混入している装飾層が得られるので、従来にない斬新な模様が可能となり、優れた外観とすることができる。また、これに伴い模様部分の外周境界だけでなく、中側を含めて複合的なデザインが可能となり、優れた外観とすることができる。
【００２９】
図７及び図８は、上記した塗装方法を利用して形成される装飾層の第２の実施形態を示す図であり、図７は断面図、図８は平面図である。この実施形態に用いられる吹き付け塗装装置は、図３に示した構成と同一のものが用いられるが、２種類の塗料Ａ，Ｂは、共に直径１．５ｍｍ程度に液滴状にされたもの（塗料Ａは、上記同様、黒い染料及びパール顔料を含有させたもの、塗料Ｂは、黒い染料及びパール顔料及びアルミ粒子を含有したもの）である。
【００３０】
このように、両塗料を共に液滴状にして吹き付け塗装すると、一方の塗料が他の塗料とは識別されるような模様を形成するものの、これは、独立した粒状や斑点状の模様ではなく、アメーバ状のような模様が形成されるようになる。具体的には、一方の模様（図では塗料Ａ）が島状になったり、スジ状になったりし、島状になっている内側にも、もう一方の塗料（図では塗料Ｂ）の色がまばらに存在し、島状になっている模様の外側には、もう一方の色を透過して、縞状になった色が見える領域が存在する等、様々な外観が得られる。
【００３１】
上記した塗装方法に用いられる複数の塗料については、以下に例示するように様々な構成のものを用いることが可能である。
【００３２】
例えば、上述した構成において、吹き付けられる塗料Ａを赤いカラークリア、クリアとした微粒子状、塗料Ｂを黄色いカラークリアとした液滴状（直径１〜２μｍ程度）にし、これを図３に示すようなスプレーガン５０を用いて塗装（下塗りをシルバーにしておく）すると、装飾層の上下方向において、塗料Ａのみが存在する領域は、赤いキャンディトーンの外観、塗料Ａ及び塗料Ｂが混在する領域は、黄色味が強いオレンジのキャンディトーン又は赤みの強いオレンジのキャンディトーンの外観、塗料Ｂのみが存在する領域は、黄色いキャンディトーンの外観が得られる。そして、この状態では、塗料Ｂの中に塗料Ａが混入する等、これらの色彩が複雑な模様状となり、変化のある神秘的な美しいキャンディトーンの外観となる。また、見る角度により、色合いが僅かに変化するため、立体感のある深みのある外観が得られるようになる。
【００３３】
このように、複数の塗料の内、一方又は複数の塗料を透明状にすることで、装飾層の立体感の向上が図れ、一層優れた外観を形成することができる。
【００３４】
また、上述した構成において、吹き付けられる塗料Ａの主材を一般的なアクリルウレタンとした微粒子状、塗料Ｂの主材を柔軟性のあるアクリルウレタン（又は表面の摩耗係数が大きくなる塗料、例えばゴム、ウレタン、シリカやガラスビーズを混入したもの）とした液滴状（直径２ｍｍ程度）とし、これを図３に示すようなスプレーガン５０を用いて塗装すると、塗膜の表面の硬さ、柔軟性、又は摩耗係数に変化が生じ、これらが複雑に配設されるため、外観変化と共に、手触りや質感も変化した表面形状が得られるようになる。
【００３５】
また、上述した構成において、吹き付けられる塗料Ａを艶ありで黒色塗料とした微粒子状、塗料Ｂを艶消しで赤色塗料（主材にシリカ、パウダー等を含有して表面に凹凸を形成して艶を消す）とした液滴状（直径１．５ｍｍ程度）にし、これを図３に示すようなスプレーガン５０を用いて塗装すると、艶消し赤色の島状の模様と、その周辺は、赤と黒の混ざった半艶の部分が生じる等、外観変化に富んだ外観が得られるようになる。
【００３６】
また、上述した構成において、吹き付けられる塗料Ａを緑／紫に変化する顔料を含んだ塗料とした液滴状（直径１ｍｍ程度）にし、塗料Ｂをマゼンタ／ゴールドに変化する顔料を含んだ液滴状（直径１ｍｍ程度）にし、これを図３に示すようなスプレーガン５０を用いて塗装すると、これらの色が様々な色に変化する立体感のある美しい模様を呈する外観が得られるようになる。
【００３７】
もちろん、上記例示した塗料は、一例を示したに過ぎず、様々な色彩を呈する塗料を用いることができ、また、塗料も２種類に限られず、３種類以上使用しても良い。また、上記した塗料に用いられる主材については、上述したように、エポキシ、ウレタン、アクリルウレタン系等の樹脂を用いることができるが、さらに、釣具の場合、その使われ方や使用環境等を考慮して、フッ素系やアクリルシリコン、シリコン樹脂系のものを用いることが好ましい。また、塗装硬度は、釣竿として用いる場合であれば、竿のしなり、使用による擦り傷等を考慮して、２Ｂ〜６Ｈ（ＪＩＳコード試験に基づく硬度試験）となる主材を用いるのが好ましい。ただし、２種以上の塗料が異なる状態（粘度、霧の大きさ等）で塗布、乾燥されると、塗膜の残留応力が大きくなる可能性があるため、塗膜は耐屈曲性でφ１０をクリアするものが好ましく、使用する硬化剤も比較的硬化スピードが遅めのもの、例えば、アクリルウレタンの場合、ヘキサメチレンジイソシアネート等を用いるのが良い。また、使用する溶剤の成分を調整し、蒸発スピードを調整することで、複数種類の塗料の混ざり具合や、模様の立体感等を調整することも可能である。
【００３８】
さらに、上述した吹き付け塗装装置（スプレーガン）については、ノズルから噴射された後、複数の塗料が完全に混ざった後に、部材表面に塗装されるようにしても良い。
【００３９】
【発明の効果】
以上のように、本発明の塗装方法、及びスポーツ用品によれば、物品の外観デザインを向上すると共に、そのような外観を長期間維持でき、そのような外観デザインを効率的に形成することが可能となる。
【図面の簡単な説明】
【図１】スポーツ用品の一例を示しており、管状体を示す図。
【図２】図１に示す管状体の断面構造を示す図。
【図３】本発明に係る塗装方法の一実施形態を示す図。
【図４】図３に示す塗装方法によって形成される装飾層の概略を示す断面図。
【図５】図３に示す塗装方法によって形成される装飾層を、塗料分布が明確になるように示した断面図。
【図６】図５に示す装飾層の平面図。
【図７】図３に示す塗装方法によって形成される装飾層の別の実施形態を示す断面図。
【図８】図７に示す装飾層の平面図。
【符号の説明】
１  管状体
２  部材本体
３  下地層
５  装飾層
７  保護層
５０  吹き付け塗装装置
【図１】
2004230260.tif 000003
【図２】
2004230260.tif 000004
【図３】
2004230260.tif 000005
【図４】
2004230260.tif 000006
【図５】
2004230260.tif 000007
【図６】
2004230260.tif 000008
【図７】
2004230260.tif 000009
【図８】
2004230260.tif 000010